(57)【要約】      （修正有）【課題】最表面層に帯電防止剤を含有させた場合であっても、水拭きによる帯電防止性能の低下が防止又は抑制された非塩ビ系発泡壁紙の提供。【解決手段】帯電防止剤として一般式（１）2010084282.tif 000007（式中、Ｍ１，Ｍ２及びＭ３は、それぞれ同一又は異なってアルカリ金属元素又はＮＨ４を示し、ｍ及びｎはそれぞれ同一又は異なって１以上の整数を示す。）で表されるスチレンスルホン酸塩−マレイン酸塩共重合体を使用する。【選択図】なし【特許請求の範囲】
【請求項１】
塩化ビニル系樹脂を含まない発泡壁紙であって、帯電防止剤として一般式（１）
【化１】
2010084282.tif 000006
（式中、Ｍ１，Ｍ２及びＭ３は、それぞれ同一又は異なってアルカリ金属元素又はＮＨ４を示し、ｍ及びｎはそれぞれ同一又は異なって１以上の整数を示す。）
で表されるスチレンスルホン酸塩−マレイン酸塩共重合体を含有する発泡壁紙。
【請求項２】
紙質基材上に、発泡樹脂層、プライマー層、絵柄模様層および表面保護層を順に有する請求項１に記載の発泡壁紙。
【請求項３】
前記表面保護層が前記スチレンスルホン酸塩−マレイン酸塩共重合体を含有する請求項２に記載の発泡壁紙。
【請求項４】
前記共重合体の含有量が、表面保護層中の樹脂固形分１００重量部に対し、４．５〜４５．０重量部である請求項３に記載の発泡壁紙。
【請求項５】
前記共重合体の含有量が、表面保護層中の樹脂固形分１００重量部に対し、１３．０〜２７．０重量部である請求項３に記載の発泡壁紙。
【発明の詳細な説明】
【技術分野】
【０００１】
本発明は、発泡壁紙に関する。
【背景技術】
【０００２】
建築物の壁面内装等に発泡壁紙が使用されている。
【０００３】
従来より、一般的な壁紙として、紙質基材上にポリ塩化ビニル（ＰＶＣ）樹脂層と柄印刷層とを設けた塩化ビニル壁紙や、塩化ビニルシート上に、発泡剤を含有する塩化ビニルペーストを塗布した後、該ペーストの層を発泡させることにより得られる表面に凹凸模様を有する発泡壁紙が知られている。
【０００４】
近年では、環境への影響等を考慮して、塩化ビニル系樹脂を使用しない化粧シートを積層してなる発泡壁紙（非塩ビ系発泡壁紙）が開発され使用されている（特許文献１）。
【０００５】
ところで、発泡壁紙は、それ自身と他の物体とが接触することによる摩擦等が原因で帯電することがある。帯電すると、空気中の微小な浮遊物（例えば、チリ、ホコリ等）が発泡壁紙に吸着しやすくなる。特に、精密機器等を製造するためのクリーンルームや病院内では、前記浮遊物の吸着を防止する必要がある。
【０００６】
そこで、本発明者らは、発泡壁紙の最表面層に帯電防止剤として知られている界面活性剤を含有させた。前記界面活性剤としては、例えば、リン酸エステルナトリウム塩、ポリオキシエチレンアルキルエーテルフォスフェートカリウム塩、アルカンスルホン酸ナトリウム等が挙げられる。
【０００７】
しかしながら、帯電防止剤として前記界面活性剤を含有させた場合、壁紙表面を水拭きすると、帯電防止性能が大きく低下するという問題が生じた。これは、壁紙内に存在する前記界面活性剤が水に溶解するため、水拭きした際に該界面活性剤が拭き取られてしまうことが原因であると考えられる。
【０００８】
よって、水拭きしても、帯電防止性能を好適に維持できる非塩ビ系発泡壁紙の開発が切望されている。
【特許文献１】特開２００７−２７０３８７号公報
【発明の開示】
【発明が解決しようとする課題】
【０００９】
本発明は、最表面層に帯電防止剤を含有させた場合であっても、水拭きによる帯電防止性能の低下が防止又は抑制された非塩ビ系発泡壁紙を提供することを主な目的とする。
【課題を解決するための手段】
【００１０】
本発明者は、鋭意研究を重ねた結果、帯電防止剤として特定の化合物を含有させることにより、上記目的を達成できることを見出し、本発明を完成するに至った。
【００１１】
即ち、本発明は、下記の発泡壁紙に関する。
１．  塩化ビニル系樹脂を含まない発泡壁紙であって、帯電防止剤として一般式（１）
【００１２】
【化１】
2010084282.tif 000002
【００１３】
（式中、Ｍ１，Ｍ２及びＭ３は、それぞれ同一又は異なってアルカリ金属元素又はＮＨ４を示し、ｍ及びｎはそれぞれ同一又は異なって１以上の整数を示す。）
で表されるスチレンスルホン酸塩−マレイン酸塩共重合体を含有する発泡壁紙。
２．  紙質基材上に、発泡樹脂層、プライマー層、絵柄模様層および表面保護層を順に有する上記項１に記載の発泡壁紙。
３．  前記表面保護層が前記スチレンスルホン酸塩−マレイン酸塩共重合体を含有する上記項２に記載の発泡壁紙。
【００１４】
本発明の発泡壁紙は、塩化ビニル系樹脂を含まない発泡壁紙であって、帯電防止剤として一般式（１）
【００１５】
【化２】
2010084282.tif 000003
【００１６】
（式中、Ｍ１，Ｍ２及びＭ３は、それぞれ同一又は異なってアルカリ金属元素又はＮＨ４を示し、ｍ及びｎはそれぞれ同一又は異なって１以上の整数を示す。）
で表されるスチレンスルホン酸塩−マレイン酸塩共重合体を含有する。本発明の発泡壁紙は、帯電防止剤として前記スチレンスルホン酸塩−マレイン酸塩共重合体を用いることにより、帯電を防止または抑制できる。また、本発明では、最表面層に前記帯電防止剤を含有させる場合であっても、水拭きによる帯電防止性能の低下が防止又は抑制される。
【００１７】
前記塩化ビニル系樹脂とは、塩化ビニルを単独重合させてなる重合体、塩化ビニルおよび塩化ビニルと共重合し得る他の単量体の共重合体、ならびに該重合体および該共重合体の混合物を言う。
【００１８】
本発明の発泡壁紙の層構成については特に限定されない。例えば、（１）紙質基材／発泡樹脂層／絵柄模様層／表面保護層、（２）紙質基材／発泡樹脂層／プライマー層／絵柄模様層／プライマー層／表面保護層、（３）紙質基材／発泡樹脂層／絵柄模様層／プライマー層／表面保護層、（４）紙質基材／発泡樹脂層／プライマー層／絵柄模様層／表面保護層等の層構成を採用することができる。
本明細書では、紙質基材上に、発泡樹脂層、プライマー層、絵柄模様層および表面保護層を順に有する発泡壁紙（前記層構成（４）の発泡壁紙）を代表例として、本発明の発泡壁紙について具体的に説明する。
【００１９】
本発明においては、前記帯電防止剤を上記各層のいずれに含有させてもよいが、前記表面保護層が、前記帯電防止剤を含有することが好ましい。表面保護層に前記帯電防止剤を含有させることにより、帯電防止効果を好適に発揮できる。
【００２０】
帯電防止剤
本発明の発泡壁紙では、帯電防止剤として、前記スチレンスルホン酸塩−マレイン酸塩共重合体を用いる。
【００２１】
前記アルカリ金属元素としては、例えば、Ｌｉ、Ｎａ、Ｋ等が挙げられる。
【００２２】
前記共重合体中の各構成単位（スチレンスルホン酸塩及びマレイン酸塩）の重合形態は特に限定されず、交互重合、ブロック重合、ランダム重合等のいずれであってもよい。
【００２３】
前記共重合体の重量平均分子量（Ｍｗ）は、２，０００以上程度が好ましく、５，０００〜５００，０００程度がより好ましい。Ｍｗが５００，０００を超える場合、前記共重合体が樹脂成分と混ざりにくく、発泡壁紙の作製が困難になる。
【００２４】
発泡壁紙中における前記帯電防止剤の含有量は、壁紙としての諸性能を維持しつつ、帯電防止性能を効果的に発揮できる範囲内であればよい。例えば、前記表面保護層が前記帯電防止剤を含有する場合、前記帯電防止剤の含有量は、該表面保護層中の樹脂固形分１００重量部に対し、４．５〜４５．０重量部程度が好ましく、１３．０〜２７．０重量部程度がより好ましい。
【００２５】
以下、塩化ビニル系樹脂を含まない本発明の発泡壁紙について、上記層構成の発泡壁紙を代表例として具体的に説明する。
【００２６】
紙質基材
紙質基材は、壁紙基材として適した機械強度、耐熱性等を有する限り特に限定されず、繊維質シートが一般に使用できる。 
【００２７】
具体的には、繊維質シートの中でも、難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙などが挙げられる。 
紙質基材の坪量は限定的ではないが、５０〜３００ｇ／ｍ2程度が好ましく、５０〜８０ｇ／ｍ2程度がより好ましい。 
【００２８】
発泡樹脂層
発泡樹脂層としては、発泡剤含有樹脂層を発泡させることにより形成されたものが好ましい。
【００２９】
発泡剤含有樹脂層は、樹脂成分、発泡剤、その他の添加剤等を含む。
【００３０】
発泡剤含有樹脂層を構成する樹脂は前記塩化ビニル系樹脂以外の樹脂であればよいが、例えば、ポリオレフィン系樹脂が好適である。 
【００３１】
ポリオレフィン系樹脂としては、例えば、ポリエチレン、ポリプロピレン、ポリブテン、ポリメチルペンテン、エチレン−プロピレン共重合体、エチレン−酢酸ビニル共重合体（ＥＶＡ）、エチレン−アクリル酸共重合体（ＥＡＡ）、エチレン−メチルメタクリレート共重合体（ＥＭＭＡ）、エチレン−プロピレン−ブテン共重合体、ポリオレフィン系熱可塑性エラストマー等の少なくとも１種が挙げられる。これらの中でも、ＥＶＡが好ましい。 
【００３２】
ＥＶＡを用いる場合には、酢酸ビニル含有量が１０〜２５重量％のものが好ましい。かかる範囲内の酢酸ビニル含有量のＥＶＡを用いる場合には、発泡壁紙に、良好な耐スクラッチ性を付与できる。 
【００３３】
発泡剤としては、公知の有機系発泡剤及び無機系発泡剤を使用できる。
【００３４】
前記有機系発泡剤としては、ニトロソ化合物、アゾ化合物、スルホニルヒドラジド化合物、アジド化合物等が挙げられる。ニトロソ化合物としては、例えばＮ，Ｎ’−ジメチル−Ｎ，Ｎ’−ジニトロソテレフタルアミド、Ｎ，Ｎ’−ジニトロソペンタメチレンテトラミン等を例示できる。アゾ化合物としては、例えばアゾジカルボンアミド（ＡＤＣＡ）、アゾビスホルムアミド、アゾビスイソブチロニトリル、アゾシクロヘキシルニトリル、アゾジアミミノベンゼン、バリウム・アゾジカルボキシレート等を例示できる。スルホニルヒドラジド化合物としては、例えば４，４−オキシビス（ベンゼンスルホニルヒドラジド）、ベンゼンスルホニルヒドラジド、トルエンスルフォニルヒドラジド、ジフェニルスルホン−３，３’−ジスルホニルヒドラジド等を例示できる。アジド化合物としては、例えばカルシウムアジド、４，４’−ジフェニルジスルホニルアジド、ｐ−トルエンスルホニルアジド等を例示できる。これらは１種又は２種以上で用いることができる。 
【００３５】
前記無機系発泡剤としては、例えば炭酸水素ナトリウム、炭酸ナトリウム、炭酸水素アンモニウム、炭酸アンモニウム、亜硝酸アンモニウム等が挙げられる。これらは１種又は２種以上で用いることができる。 
【００３６】
前記発泡剤の中でも特に、ＡＤＣＡが好ましい。
【００３７】
ＡＤＣＡは、室温では安定であるが１９０℃以上の高温にさらされたときに、窒素ガス，二酸化炭素ガス，一酸化炭素ガスを主成分とする起泡性ガスを放出し、前記発泡剤含有樹脂層を発泡させる。このようなものとして、ＡＤＣＡ単体のほか、ＡＤＣＡ系発泡剤を使用することができる。ＡＤＣＡ系発泡剤は、公知又は市販のものを用いることができる。市販品としては、具体的には製品名「セルマイクＣＥ」、「セルマイクＣ−２２」、「セルマイクＣＡＰ−２５０」（以上、三協化成株式会社製）、製品名「ビニホールＡＣ＃３」（永和化成工業株式会社製）などの市販品が挙げられる。これらは、一種又は二種以上で用いることができる。この中でも特に、前記「ビニホールＡＣ＃３」が好ましい。 
【００３８】
熱分解型発泡剤の含有量は、種類、所望の発泡倍率等に応じて調整できる。通常は、発泡剤含有樹脂層の樹脂１００重量部に対して１〜２０重量部程度が好ましい。
【００３９】
例えば、熱分解型発泡剤としてＡＤＣＡを使用する場合、発泡剤含有樹脂層中、ＡＤＣＡの含有量は、前記未発泡樹脂層を構成する樹脂１００重量部に対し２〜４重量部が好ましい。ＡＤＣＡの含有量が、前記未発泡樹脂層を構成する樹脂１００重量部に対し２重量部未満であれば、十分な発泡厚みを有する発泡壁紙を得ることができない。また、ＡＤＣＡの含有量が、前記未発泡樹脂層を構成する樹脂１００重量部に対し４重量部を超えれば、加熱処理により発泡樹脂層を形成させる際、発泡樹脂層が黄色化してしまい、白度の高い発泡壁紙を製造することが困難となる。また、発泡後も、発泡樹脂層中にＡＤＣＡ分解残渣が多く残存してしまうため、耐光性に優れた発泡壁紙を好適に製造することができない。特に、本発明では、ＡＤＣＡの含有量を前記発泡剤含有樹脂層を構成する樹脂１００重量部に対し３．５〜４重量部とすることにより、発泡樹脂層に、より高いエンボス賦型性を付与することができる。 
【００４０】
その他の添加剤としては、例えば、発泡助剤、無機充填剤、顔料、難燃剤、熱安定剤等が挙げられる。
【００４１】
上記のうち、無機充填剤としては、例えば、炭酸カルシウム、水酸化アルミニウム、水酸化マグネシウム、三酸化アンチモン、ホウ酸亜鉛、モリブデン化合物等が挙げられる。これらは１種又は２種以上で用いることができる。無機充填剤を用いることにより、目隙抑制効果、表面特性向上効果等が得られる。無機充填剤の含有量は、前記樹脂層を構成する樹脂１００重量部に対して、０〜１００重量部程度が好ましく、２０〜７０重量部程度がより好ましい。 
【００４２】
顔料については、公知の無機顔料及び有機顔料の少なくとも１種を用いることができる。無機顔料としては、例えば、酸化チタン、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が挙げられる。有機顔料としては、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。これらは１種又は２種以上で用いることができる。発泡剤含有樹脂層中における顔料の含有量は、特に限定されず、意匠性等の観点から適宜設定すればよい。 
【００４３】
発泡剤含有樹脂層の厚みは限定的ではないが、通常は７０〜１５０μｍ程度とすることが好ましい。 
【００４４】
非発泡樹脂層Ａ
本発明の発泡壁紙は、必要に応じて、発泡剤含有樹脂層の上部に、発泡しない樹脂層（非発泡樹脂層Ａ）を１層又は２層以上有していてもよい。
【００４５】
非発泡樹脂層Ａを構成する樹脂は、特に限定されないが、エチレン−メタクリル酸共重合体（ＥＭＡＡ）が好ましい。ＥＭＡＡの含有量は７０〜１００重量％が好ましい。 
【００４６】
非発泡樹脂層Ａの厚みは限定的ではないが、５〜３０μｍ程度が好ましく、１０〜２０μｍ程度がより好ましい。 
【００４７】
非発泡樹脂層Ｂ
発泡剤含有樹脂層と紙質基材との密着性を向上させるために、紙質基材及び発泡剤含有樹脂層の間に、非発泡樹脂層Ｂ（接着層）を形成してもよい。 
【００４８】
前記非発泡樹脂層Ｂを構成する樹脂成分としては、例えばＥＶＡ、ＥＭＭＡ、エチレン−エチルアクリレート共重合体（ＥＥＡ）、エチレン−メチルアクリレート共重合体（ＥＭＡ）等の少なくとも１種を例示できる。この中でも特に、ＥＶＡが好ましい。 
【００４９】
紙質基材との貼り合わせ易さの観点から、非発泡樹脂層Ｂのメルトフローレート値（以下、「ＭＦＲ」と略記する）は、発泡剤含有樹脂層のＭＦＲより大きいほうが好ましい。なお、前記ＭＦＲは、ＪＩＳ  Ｋ  ７２１０（熱可塑性プラスチックの流れ試験方法）記載の試験方法により測定することができる。試験条件は、ＪＩＳ  Ｋ  ６７６０記載の「１９０℃、２１．１８Ｎ（２．１６ｋｇｆ）」採用したものである。 
【００５０】
非発泡樹脂層Ｂの厚みは限定的ではないが、５〜２０μｍ程度が好ましく、１０〜１５μｍ程度がより好ましい。 
【００５１】
プライマー層
前記プライマー層を形成することにより、後記絵柄模様層および後記表面保護層を容易に形成できる。
【００５２】
前記プライマー層は、公知のプライマー剤を発泡剤含有樹脂層（発泡樹脂層）または非発泡樹脂層Ａ上に塗布することにより形成できる。
【００５３】
例えば、前記プライマー剤として、基体樹脂、添加剤および溶剤からなるプライマー剤を使用できる。
【００５４】
基体樹脂としては、例えばアクリル樹脂、ウレタン樹脂、ＥＶＡ等が挙げられる。これら基体樹脂は、一種単独でまたは二種以上を併用して使用できる。
【００５５】
特に、アクリル樹脂は、ウレタン樹脂と併用することが好ましい。アクリル樹脂は粘着性が低いため、基体樹脂としてアクリル樹脂を単独で使用する場合、プライマー剤が被塗物上に十分に塗装されず、ロールに付着するという問題（ロール取られの問題）が生じるおそれがある。また、後述する絵柄模様層および表面保護層を形成するのに先立って、プライマー層を形成した積層体同士を重ね合わせた場合、ブロッキングの問題が生じるおそれがある。アクリル樹脂とウレタン樹脂を併用することにより、これらの問題を好適に解決できる。アクリル樹脂とウレタン樹脂との配合割合は、プライマー剤の粘着性等に応じて適宜設定すればよい。
【００５６】
添加剤としては、例えば、シリカ、アクリルビーズ等の体質顔料；シリコン；増粘剤（粘度調整剤）等が挙げられる。
【００５７】
体質顔料をプライマー剤中に含有させることにより、下地（発泡樹脂層、非発泡樹脂層等）を好適に隠蔽できる。特に、体質顔料としてアクリルビーズを含有させる場合、プライマー層の滑り性を向上させ、前記ロール取られやブロッキングを好適に回避できる。
【００５８】
シリコンをプライマー剤中に含有させることにより、プライマー剤の粘着性を緩和できる。また、プライマー層の滑り性を向上させ、前記ロール取られやブロッキングを好適に回避できる。
【００５９】
増粘剤をプライマー剤中に含有させることにより、基体樹脂や添加剤の分散性を向上させることができる。
【００６０】
溶剤としては、水や有機溶媒（例えばイソプロピルアルコール等）を使用できる。
【００６１】
プライマー剤の塗布量は、０．１〜５０程度ｇ／ｍ2が好ましく、１〜１０程度ｇ／ｍ2がより好ましい。
【００６２】
塗布方法としては、例えば、スピンコート法、グラビアコート法、コンマコート法等が挙げられる。
【００６３】
前記プライマー剤を塗布後、必要に応じて、得られた塗膜を乾燥させてもよい。乾燥条件については、前記塗膜の状態等に応じて適宜設定すればよい。
【００６４】
前記プライマー層の厚みは、０．１〜２０μｍ程度が好ましく、０．５〜５μｍ程度がより好ましい。
【００６５】
絵柄模様層
絵柄模様層は、発泡壁紙に意匠性を付与する。絵柄模様としては、例えば、木目模様、石目模様、砂目模様、タイル貼模様、煉瓦積模様、布目模様、皮絞模様、幾何学図形、文字、記号、抽象模様等が挙げられる。絵柄模様は、発泡壁紙の種類に応じて選択できる。
【００６６】
絵柄模様層は、例えば、基材シートのおもて面に絵柄模様を印刷することにより形成できる。印刷手法としては、例えば、グラビア印刷、フレキソ印刷、シルクスクリーン印刷、オフセット印刷等が挙げられる。印刷インキとしては、着色剤、ビヒクル、溶剤を含む公知の印刷インキが使用できる。
【００６７】
着色剤としては、例えば、公知の無機顔料および有機顔料を用いることができる。無機顔料としては、例えば、酸化チタン、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が挙げられる。有機顔料としては、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。
【００６８】
ビヒクルは、基材シートの種類に応じて設定できるが、例えば、アクリル系樹脂、スチレン系樹脂、ポリエステル系樹脂、ウレタン系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。
【００６９】
印刷インキに含まれる溶剤（または分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤、；ジクロロメタン、四塩化炭素、トリクロロエチレン、テトラクロロエチレン等の塩素系有機溶剤；水などが挙げられる。
【００７０】
絵柄模様層の厚みは絵柄模様の種類より異なるが、０．１〜１０μｍ程度が好ましい。
【００７１】
表面保護層
表面保護層を形成することにより、発泡壁紙の表面強度、耐汚染性等を向上させることができる
前記表面保護層としては、水性エマルション組成物または電離放射線硬化型樹脂を用いて形成した層が望ましい。
【００７２】
水性エマルション組成物としては、具体的には、樹脂成分を水系溶媒に分散させたエマルション（水性エマルション樹脂）を使用することができる。
【００７３】
樹脂成分としては、例えば、公知の水系塗工剤、水性塗料等に使用されている樹脂を使用できる。そのような樹脂としては、例えば、アクリル系樹脂、ウレタン系樹脂、エポキシ系樹脂、アクリルウレタン系樹脂、酢酸ビニル系樹脂等を挙げることができる。これらは１種又は２種以上で使用することができる。これらの中でも、耐熱性、耐水性、耐候性等の点において、アクリルウレタン系樹脂を用いることが好ましい。アクリルウレタン系樹脂を使用する場合、その数平均分子量は１万〜１００万程度とすることが好ましい。
【００７４】
水系溶媒としては、水、または、水と有機溶媒との混合溶媒を使用できる。水は、例えば公知の水系塗工剤等に使用されているグレードの工業用水が使用できる。
【００７５】
有機溶媒としては、例えばエタノール、イソプロピルアルコール、ｎ−プロピルアルコール等の低級アルコールや、グリコール類、グリコールエステル類等の水溶性有機溶剤を好適に用いることができる。なお、水溶性有機溶剤は、水性エマルション樹脂の流動性改良、前記絵柄模様層に対する濡れ性の向上、乾燥性の調整等の目的で使用されるものであり、その目的に応じてその種類、使用量等が決定される。混合溶媒の場合、水及び有機溶媒の割合は特に限定されず、混合溶媒中の有機溶媒の割合が８０％以下となるように適宜調整すればよい。
【００７６】
前記帯電防止剤（前記共重合体）を表面保護層に含有させる場合、水に溶解させた状態で前記水性エマルション組成物に添加することが好ましい。前記帯電防止剤の水溶液を添加することにより、帯電防止性能を表面保護層に均一に付与できる。
【００７７】
前記水溶液中における前記共重合体の濃度は、表面保護層が帯電防止性能を効果的に発揮できる範囲内であればよく特に限定されないが、通常１０〜５０％程度、好ましくは２０〜４０％程度である。
【００７８】
前記水溶液のｐＨは、５以上が好ましく、５〜９がより好ましい。前記ｐＨが５未満の場合、前記水溶液がゲル化するおそれがある。ゲル化した水溶液を前記水性エマルション組成物に添加した場合、表面保護層全体に帯電防止性能を付与できないおそれがある。
【００７９】
水性エマルション組成物には、さらに耐ブロッキング性、エンボス加工時の耐熱性の向上、アンカー効果による接着力の向上等の少なくとも１つを目的として、必要に応じて体質顔料を添加することができる。 
【００８０】
体質顔料としては、公知又は市販のものを使用でき、特に限定はない。例えば、白土、タルク、クレー、ケイソウ土、炭酸カルシウム、硫酸バリウム、酸化チタン、アルミナホワイト、シリカ、カオリン、マイカ、水酸化アルミニウム等の無機系顔料、ポリアクリル酸エステル、ポリウレタン、ポリエステル、ポリエチレン、ポリプロピレン、ポリスチレン、ポリシロキサン、フェノール樹脂、エポキシ樹脂、ベンゾグアナミン樹脂等の有機系顔料、あるいはこれらの共重合体からなる有機系顔料が利用できる。これらは、通常は粒子の形態で使用することが望ましい。 
【００８１】
水性エマルション組成物における水系溶媒の使用量は、水性エマルション組成物中の固形分含有量が２０〜８０重量％となるような範囲内から適宜決定すれば良い。
【００８２】
その他、前記表面保護層を構成する樹脂として、電離放射線硬化型樹脂を用いても良い。電離放射線硬化型樹脂を用いて形成した樹脂層を電子線照射によって硬化させてなる表面保護層は、発泡壁紙の表面強度、耐汚染性等をより一層向上させることができる。また、電離放射線硬化型樹脂を用いる場合は、絵柄模様層との密着性を向上されるために絵柄模様層上にプライマー層を形成した後に電離放射線硬化型樹脂層を形成する形態をとっても良い。
【００８３】
電離放射線硬化型樹脂としては特に限定されず、紫外線、電子線等の電離放射線の照射により重合架橋反応可能なラジカル重合性二重結合を分子中に含むプレポリマー（オリゴマーを含む）及び／又はモノマーを主成分とする透明性樹脂を使用できる。これらのプレポリマー又はモノマーは、単体又は複数を混合して使用できる。硬化反応は、通常、架橋硬化反応である。
【００８４】
具体的には、前記プレポリマー又はモノマーとしては、分子中に（メタ）アクリロイル基、（メタ）アクリロイルオキシ基等のラジカル重合性不飽和基、エポキシ基等のカチオン重合性官能基等を有する化合物が挙げられる。また、ポリエンとポリチオールとの組み合わせによるポリエン／チオール系のプレポリマーも好ましい。ここで、（メタ）アクリロイル基とは、アクリロイル基又はメタクリロイル基の意味である。
【００８５】
表面保護層の厚みは絵柄模様の種類より異なるが、０．１〜１５μｍ程度が好ましい。
【００８６】
エンボス
本発明の発泡壁紙のおもて面には、必要に応じてエンボス模様を付してもよい。
【００８７】
エンボス模様は、例えば、公知のエンボス版により付与できる。例えば、前記非発泡樹脂層のおもて面を加熱軟化後、エンボス版を押圧することにより所望のエンボス模様を賦型できる。エンボス模様としては、木目板導管溝、石板表面凹凸、布表面テクスチャア、梨地、砂目、ヘアライン、万線条溝等がある。
【００８８】
発泡壁紙の製造方法
本発明の発泡壁紙は、例えば、紙質基材上に、非発泡樹脂層Ｂ、発泡剤含有樹脂層および非発泡樹脂層Ａを順に形成した後、得られた積層体の非発泡樹脂層Ａ上に、プライマー層、絵柄模様層および表面保護層を順に形成することにより発泡壁紙用原反を作製する。次いで、得られた発泡壁紙用原反中の発泡剤含有樹脂層を発泡させることにより、発泡壁紙を製造できる。
【００８９】
前記帯電防止剤の添加方法としては、特に限定されない。例えば、前記帯電防止剤を含有するプライマー層を形成させる場合には、プライマー剤に前記帯電防止剤を添加した後、得られたプライマー剤を発泡剤含有樹脂層上に塗布すればよい。前記帯電防止剤を含有する表面保護層を形成させる場合には、表面保護層を形成するための組成物（例えば水性エマルション組成物）に前記帯電防止剤を添加した後、得られた組成物を絵柄模様層上に塗布すればよい。前記帯電防止剤は、水等の溶媒に溶解または分散させた状態で使用してもよい。
【００９０】
前記積層体の作製方法は、特に限定されない。例えば、紙質基材上に、非発泡樹脂層Ｂ、発泡剤含有樹脂層および非発泡樹脂層Ａを順に積層させる場合、前記発泡剤含有樹脂層を形成するための組成物、前記非発泡樹脂層Ａを形成するための組成物、及び前記非発泡樹脂層Ｂを形成するための組成物を各々別個のシリンダー中に入れて、３種３層を同時に押出し成膜・積層すればよい。 
【００９１】
前記押出し成形により形成した３層の積層体は、直接に紙質基材上に押出ししてもよく、紙質基材上とは別に形成してもよい。前者の場合には、樹脂層は溶融熱により良好な接着性を有するため、紙質基材と密着する。後者の場合には、紙質基材上に積層体を載せて、熱ラミネートすることにより接着できる。 
【００９２】
得られた積層体の非発泡樹脂層Ａ上に、プライマー層、絵柄模様層および表面保護層を順に形成することにより発泡壁紙用原反を作製した後、該原反を加熱することにより発泡壁紙が得られる。
【００９３】
加熱条件は、発泡剤の分解により発泡樹脂層が形成される限り限定されない。例えば、発泡剤としてＡＤＣＡを用いた場合、加熱温度は、１８０〜２４０℃程度が好ましく、２１０〜２３０℃程度がより好ましい。また、加熱時間は、２０〜６０秒程度が好ましく、２５〜４０秒程度がより好ましい。 
【００９４】
発泡樹脂層の発泡倍率（発泡剤含有樹脂層からみた倍率）は、特に限定されないが、通常４倍以上、好ましくは４〜８倍程度である。発泡倍率が低すぎると優れた外観意匠を付与し難い。また、発泡倍率が高すぎると発泡樹脂層が機械的に弱くなり、耐スクラッチ性が低下しやすい。 
【００９５】
前記加熱処理の前に、前記発泡剤含有樹脂層及び／又は非発泡樹脂層Ａに電子線照射を行ってもよい。発泡剤含有樹脂層に電子線を照射することにより、発泡剤含有樹脂層の樹脂成分を架橋できるため、発泡程度を制御することができる。また、非発泡樹脂層Ａに電子線を照射することにより、発泡壁紙の耐傷性等を向上させることができる。
【００９６】
電子線のエネルギーは、１５０〜２５０ｋＶ程度が好ましい。照射線量は、１０〜１００ｋＧｙ程度が好ましい。電子線源としては、公知の電子線照射装置が使用できる。 
【００９７】
電子線照射を行う場合には、前記組成物中に架橋助剤を含有してもよい。 
【００９８】
架橋助剤としては、電子線照射による架橋を促進するものであればよい。例えば、ネオペンチルグリコールジメタクリレート、トリメチロールプロパントリメタクリレート等の多官能性モノマー、オリゴマーなどが挙げられる。これらは、１種又は２種以上で用いることができる。架橋助剤の含有量は、ＥＶＡ１００重量部に対して、０〜１０重量部程度が好ましく、１〜４重量部がより好ましい。 
【００９９】
さらに、非発泡樹脂層Ａの表面にコロナ放電処理を施しても良い。コロナ放電処理は、公知の方法に従って実施することができる。 
【０１００】
発泡後、エンボス模様を賦型する場合には、発泡壁紙のおもて面から公知のエンボス版を押圧することにより賦型すればよい。
【発明の効果】
【０１０１】
本発明の発泡壁紙は、帯電が防止または抑制されている。そのため、空気中の微小な浮遊物（例えば、チリ、ホコリ等）が吸着しにくい。
従って、住宅等の壁面はもちろんのこと、特に、精密機器等を製造するためのクリーンルームや病院の壁面に、本発明の発泡壁紙を好適に使用できる。
【０１０２】
また、本発明の発泡壁紙は、水拭き後も当初の帯電防止性能を好適に維持できる。
【０１０３】
しかも、本発明の発泡壁紙は、塩化ビニル系樹脂を含まないため、環境への影響も少ない。
【発明を実施するための最良の形態】
【０１０４】
以下に実施例および比較例を示し、本発明をより具体的に説明する。但し、本発明は実施例に限定されない。
【０１０５】
実施例１
非発泡樹脂層Ａを形成するために、ＥＭＡＡ（製品名「ニュクレルＮ１５６０」、ＭＦＲ：６０ｇ／１０分、ＭＡ含有量：１５重量％、三井・デュポンポリケミカル製）を１００重量部用意した。 
【０１０６】
非発泡樹脂層Ｂを形成するために、ＥＶＡ（製品名「エバフレックスＥＶ１５０」、ＭＦＲ：３０ｇ／１０分、ＶＡ含有量：３３重量％、三井・デュポンポリケミカル製）を１００重量部用意した。
発泡剤含有樹脂層を形成するために、下記表１に記載の成分を含む組成物を用意した。
【０１０７】
【表１】
2010084282.tif 000004
【０１０８】
上記樹脂および樹脂含有組成物を溶融し、Ｔダイ押出し機を用いて、３層同時押出し積層することにより、非発泡樹脂層Ａ／発泡剤含有樹脂層／非発泡樹脂層Ｂからなる積層体を得た。非発泡樹脂層Ａ、発泡剤含有樹脂層および非発泡樹脂層Ｂの厚みについては、それぞれ１０μｍ、１００μｍおよび１０μｍとした。なお、このＴダイ押出し機において、非発泡樹脂層Ａを形成するためのＥＭＡＡの入ったシリンダー、非発泡樹脂層Ｂを形成するためのＥＶＡの入ったシリンダーおよび発泡剤含有樹脂層を形成するための表１の各成分の入ったシリンダーの温度は、それぞれ１４０℃、１００℃および１２０℃とした。また、ダイス温度は、すべて１２０℃とした。
【０１０９】
得られた積層体を厚み１１０μｍの紙質基材（坪量７０ｇ）に、紙質基材と非発泡樹脂層Ｂとが接触するよう加圧・積層した。なお、加圧・積層前に予め、紙質基材表面を１２０℃で１０秒間加熱した。
【０１１０】
次いで、グラビア印刷により、プライマー剤を非発泡樹脂層Ａ上に２ｇ／ｍ2塗布することにより厚み約１μｍのプライマー層を形成した。前記プライマー剤としては、アクリル樹脂およびウレタン樹脂を重量比１０：１の割合で水に分散させてなるエマルションである。
さらに、前記プライマー層上に水性インキ（製品名「ハイドリック」大日精化工業製）を用いて布目模様（絵柄模様層）を印刷した。前記絵柄模様層の厚みは、１μｍであった。
【０１１１】
そして、前記絵柄模様層上に、水性エマルション組成物をグラビア印刷することにより表面保護層を形成させた。前記水性エマルションは、アクリル系樹脂を水中に分散させたものであり（アクリル樹脂含有量：２２重量％）、スチレンスルホン酸塩−マレイン酸塩共重合体（帯電防止剤）を溶解させた水溶液（商品名「ＶＥＲＳＡ−ＴＬ ＹＥ９２０」アクゾノーベル製）を前記アクリル系樹脂固形分１００重量部に対して２３重量部添加したものである。
【０１１２】
得られた積層体をギアオーブン中、２２０℃で３０秒間加熱した。これにより、発泡剤が分解し、発泡剤含有樹脂層を発泡樹脂層とした。発泡倍率は５倍であり、発泡樹脂層の厚みは５００μｍであった。
【０１１３】
さらに、発泡体のおもて側にエンボス加工を施して、布目模様パターンを賦型した。
【０１１４】
以上の過程を経て、発泡壁紙を作製した。
【０１１５】
実施例２及び比較例１〜５
商品名「ＶＥＲＳＡ−ＴＬ ＹＥ９２０」（アクゾノーベル製）の代わりに、下記表２に示す製品（帯電防止剤）を用い、且つ、該水溶液を表２に記載の添加量となるよう添加する以外は、実施例１と同様の方法により発泡壁紙を作製した。
【０１１６】
なお、比較例１では、帯電防止剤を使用しない以外は実施例１と同様の方法により発泡壁紙を作製した。また、比較例６では、商品名「ボンディップＰＭ」（アルテック製）を添加することにより水性エマルション組成物がゲル化してしまい、表面保護層を形成することができなかった。
【０１１７】
試験例１（初期の帯電防止性能）
実施例１〜２および比較例１〜５で作製した発泡壁紙に対して、ＪＩＳＫ６９１１の規定に従って表面抵抗値を測定することにより帯電防止性能を評価した。測定には、平板試料用電極（商品名「ＳＭＥ８３１０」ＴＯＡ製）およびデジタル超絶縁計（商品名「ＤＭＳ-８１０３」ＴＯＡ製）を用いた。
【０１１８】
測定結果を以下の表２に示す。
【０１１９】
表２から、帯電防止剤としてスチレンスルホン酸塩−マレイン酸塩共重合体を含有する本発明の発泡壁紙（実施例１〜２の発泡壁紙）は、初期の表面抵抗値（Ω）が１３乗台以下であり、優れた帯電防止性能を有することがわかる。
【０１２０】
試験例２（水拭き後の帯電防止性能）
実施例１〜２および比較例１〜５で作製した発泡壁紙の表面保護層を水を含ませた布で拭き取った後、自然乾燥させた。
【０１２１】
その後、前記試験例１と同様の方法により表面抵抗値（Ω）を測定した。
【０１２２】
結果を表２に示す。
【０１２３】
本発明の発泡壁紙は、帯電防止剤として前記共重合体以外の物を用いた発泡壁紙（比較例１〜５の発泡壁紙）に比べ、水拭き後も初期の表面抵抗値（Ω）を好適に維持している。すなわち、本発明の発泡壁紙は、水拭き後も当初の帯電防止性能を維持できることがわかる。
【０１２４】
【表２】
2010084282.tif 000005